"エチレン-極性モノマー共重合体、有機過酸化物、シランカップリング剤を含む太陽電池用封止膜であって、前記シランカップリング剤が、下記式I:式中、R1は炭素原子数1~3個のアルキル基であり、3個のR1は同一でも異なっていても良く、nは1~8の整数であるで表されるシランカップリング剤であり、且つ前記シランカップリング剤の含有量が、前記エチレン-極性モノマー共重合体100質量部に対して、0.02~1.0質量部であることを特徴とする太陽電池用封止膜。前記式Iにおけるnが1~4である請求項1に記載の太陽電池封止膜。前記式Iにおけるnが4である請求項1に記載の太陽電池封止膜。前記式IにおけるR1がメチル基である請求項1~3のいずれか1項に記載の太陽電池用封止膜。前記シランカップリング剤の含有量が、前記エチレン-極性モノマー共重合体100質量部に対して、0.15~1.0質量部である請求項1~4のいずれか1項に記載の太陽電池用封止膜。前記エチレン-極性モノマー共重合体が、エチレン酢酸ビニル共重合体である請求項1~5のいずれか1項に記載の太陽電池用封止膜。請求項1~6のいずれか1項に記載の太陽電池封止膜を用いたことを特徴とする太陽電池。しかしながら、一般に、接着性の向上のためにシランカップリング剤を添加すると、架橋速度が低下し、封止膜の生産性が低下する問題が生じる。最近、太陽電池の製造は爆発的に増加しており、その生産性が重視されている。特に、ファストキュアと呼ばれる高速生産が可能な太陽電池用封止膜もあり、短時間でより多くの太陽電池を製造することが求められている。但し、架橋速度を上げるために、有機過酸化物の添加量を増加するとガス発生によるフィルムの膨れ以下、ブリスターと称するが発生する。ブリスターが発生すると外観不良となる上、絶縁性や防湿性能が低下することになるため、品質上大きな問題となる。従って、本発明の目的は、エチレン-極性モノマー共重合体を主成分とし、有機過酸化物による架橋構造を有する太陽電池用封止膜であって、高温高湿環境下における接着性が長期間保持される耐久性に優れ、太陽電池製造時において高い架橋速度を有し、且つブリスターの発生が抑制された太陽電池用封止膜を提供することにある。また、本発明の目的は、この封止膜を用いた太陽電池を提供することにもある。上記目的は、エチレン-極性モノマー共重合体、有機過酸化物、シランカップリング剤を含む太陽電池用封止膜であって、前記シランカップリング剤が、下記式I:式中、R1は炭素原子数1~3個のアルキル基であり、3個のR1は同一でも異なっていても良く、nは1~8の整数であるで表されるシランカップリング剤であり、且つ前記シランカップリング剤の含有量が、前記エチレン-極性モノマー共重合体100質量部に対して、0.02~1.0質量部であることを特徴とする太陽電池用封止膜によって達成される。接着性能が長期間保持される耐久性に優れる理由としては、以下の理由が考えられる。即ち、従来から汎用されるγ-メタクリロキシプロピルトリメトキシシラン等の、メタクリロキシ基又はアクリロキシ基を反応性官能基として有するシランカップリング剤をエチレン-極性モノマー共重合体樹脂に配合した場合は、COO-基を介して樹脂に結合するため、高温高湿環境下においては加水分解が生じ、接着力が低下する場合がある。上記式Iのシランカップリング剤では、加水分解する部分がないため、接着性能が長期間保持されるものと考えられる。また、架橋速度が高い理由としては、メタクリロキシ基等のメチル基を有する官能基を有するシランカップリング剤の場合は、立体障害により、架橋反応が阻害されるが、上記式Iのシランカップリング剤の官能基は立体障害が小さく、架橋速度が低下し難いためと考えられる。このため、有機過酸化物の添加量を増加する必要がなく、ブリスターの発生も抑制することができる。また、シランカップリング剤のビニル基CH2CHとSiの間に炭素原子がない場合式Iにおいて、nが0の場合は、分子量が小さく、エチレン-極性モノマー共重合体樹脂に配合する場合に飛散し易く、混合後もブリードアウト添加剤の染み出しが生じる場合がある。更に、式Iにおいて、nが0であるシランカップリング剤の場合は樹脂結合位置と接着界面との距離が小さくなるため、分子同士の絡まりあい等が生じ難くなり、接着性能に不利になる可能性がある。一方、本発明に係わる上記式Iのシランカップリング剤nが1~8の場合は、ビニル基CH2CH-とSiの間に所定の長さの炭素鎖を有するので、樹脂結合位置と接着界面との距離が長くなるため、分子のねじれや分子同士の絡まりあいが強くなり、接着性能に有利になるものと考えられる。なお、シランカップリング剤は、その配合量が少な過ぎる場合は上記効果が低く、多過ぎる場合はポリマーへの含浸が難しくなり、ブリードアウトの原因になる場合があるため、上記の含有量の範囲で配合される。本発明に係る太陽電池用封止膜の好ましい態様は以下の通りである。1前記式Iにおけるnが1~4である。nが5以上になると分子量が増加し、エチレン-極性モノマー共重合体との相溶性が悪化する場合がある。2前記式Iにおけるnが4である。接着性能とエチレン-極性モノマー共重合体との相溶性の点から好ましい。3前記式IにおけるR1がメチル基である。反応性に優れる点で好ましい。4前記シランカップリング剤の含有量が、エチレン-極性モノマー共重合体100質量部に対して、0.15~1.0質量部である。接着性能が長期間保持される耐久性を、より向上することができる。5前記エチレン-極性モノマー共重合体が、エチレン酢酸ビニル共重合体である。また、上記目的は、本発明の太陽電池封止膜を用いたことを特徴とする太陽電池によって達成される。本発明の太陽電池封止膜は、エチレン-極性モノマー共重合体を主成分とし、有機過酸化物による架橋構造を有し、接着力向上のために加水分解し難い特定のシランカップリング剤を含んでいるので、高温、高湿環境下において接着性能が長期間保持される耐久性が向上されている。また、上記特定のシランカップリング剤は、立体障害が小さく、架橋速度に悪影響を与え難いので、本発明の太陽電池封止膜は太陽電池製造時に高い架橋速度を有する。そのため、有機過酸化物の添加量を増加させる必要がなく、ブリスターの発生も抑制することができ、フクレによる外観不良を防止できる。従って、本発明の太陽電池用封止膜を用いることで、高い接着強度で接着一体化され、耐久性が高く、且つ生産効率が高く、ブリスターの発生により生じる外観不良が低減された太陽電池を提供することができる本発明の太陽電池用封止膜はエチレン-酢酸ビニル共重合体、架橋剤として有機過酸化物を有し、接着向上剤として下記式Iのシランカップリング剤を含んでいる。式中、R1は炭素原子数1~3個のアルキル基であり、3個のR1は同一でも異なっていても良く、nは1~8の整数であるまた、前記シランカップリング剤の含有量は、前記エチレン-極性モノマー共重合体100質量部に対して、0.02~1.0質量部である。本発明の太陽電池用封止膜においては、上記式Iのシランカップリング剤を含むことで、高温高湿環境下における接着性能が長期間保持される耐久性が向上され、太陽電池製造時に高い架橋速度を示し、且つブリスターの発生が抑制されている。但し、シランカップリング剤の配合量が少な過ぎる場合は、その効果が低く、多過ぎる場合はポリマーへの含浸が難しくなり、ブリードアウトの原因になる場合がある。従って、シランカップリング剤の含有量は、上記の範囲である。[シランカップリング剤]シランカップリング剤は、反応性官能基式IにおいてはCH2=CH-CH2nを介して有機樹脂等と結合し、加水分解性基式IにおいてはOR1を加水分解して反応させることにより無機物表面等と結合することにより、化学的性質の異なる物質同士を強固に結びつける働きをする。上記式Iのシランカップリング剤を用いた封止膜について、高温高湿環境下における接着性能が長期間保持される耐久性が向上する理由としては、以下の理由が考えられる。即ち、従来から汎用されるγ-メタクリロキシプロピルトリメトキシシラン等の、メタクリロキシ基又はアクリロキシ基を反応性官能基として有するシランカップリング剤をエチレン-極性モノマー共重合体樹脂に配合した場合は、COO-基を介して樹脂に結合するため、高温高湿環境下においては加水分解が生じ、シランカップリング剤の分子切断が起こり、接着力が低下する場合がある。これに対し、上記式Iのシランカップリング剤では、反応性官能基に加水分解する部分がないため、高温高湿環境下における接着性能が長期間保持されるものと考えられる。また、架橋速度が高い理由としては、メタクリロキシ基等のメチル基を有する官能基を有するシランカップリング剤の場合は、立体障害により、架橋反応が阻害されるが、上記式Iのシランカップリング剤の官能基は立体障害が小さく、架橋速度が低下し難いためと考えられる。このため、有機過酸化物の添加量を増加する必要がなく、ブリスターの発生も抑制することができる。また、シランカップリング剤のビニル基CH2CHとSiの間に炭素原子がない場合式Iにおいて、nが0の場合は、分子量が小さく、エチレン-極性モノマー共重合体樹脂に配合する場合に飛散し易く、混合後もブリードアウト添加剤の染み出しが生じる場合がある。更に、式Iにおいて、nが0であるシランカップリング剤の場合は樹脂結合位置と接着界面との距離が小さくなるため、分子同士の絡まりあい等が生じ難くなり、接着性能に不利になる可能性がある。一方、本発明に係わる上記式Iのシランカップリング剤nが1~8の場合は、ビニル基CH2CH-とSiの間に所定の長さの炭素鎖を有するので、樹脂結合位置と接着界面との距離が長くなるため、分子のねじれや分子同士の絡まりあいが強くなり、接着性能に有利になるものと考えられる。また、式Iにおいて、nは1~4の場合が好ましい。nが5以上になると分子量が増加し、エチレン極性モノマー共重合体との相溶性が悪化する場合があるからである。接着性能とエチレン-極性モノマー共重合体との相溶性の両方に有利な点から、特に、nは4が好ましい。R1は炭素原子数1~3個のアルキル基であれば良く、メチル基、エチル基、イソプロピル基等が挙げられる。反応性の点でメチル基が好ましい。上記式Iのシランカップリング剤として、具体的には、アリルトリメトキシシラン、アリルトリエトキシシラン、アリルトリイソプロポキシシラン、ビニルエチルトリメトキシシラン、ビニルエチルトリエトキシシラン、ビニルプロピルトリメトキシシラン、ビニルブチルトリメトキシシラン、ビニルブチルトリエトキシシラン、ビニルブチルトリイソプロポキシシラン、ビニルペンチルトリメトキシシラン、ビニルヘキシルトリメトキシシラン、ビニルヘプチルトリメトキシシラン、ビニルオクチルトリメトキシシラン等が挙げられる。これらシランカップリング剤は、単独で使用しても、又は2種以上組み合わせて使用しても良い。シランカップリング剤としては、アリルトリメトキシシラン、アリルトリエトキシシラン、アリルトリイソプロポキシシラン、ビニルエチルトリメトキシシラン、ビニルエチルトリエトキシシラン、ビニルプロピルトリメトキシシラン、ビニルブチルトリメトキシシラン、ビニルブチルトリエトキシシラン、ビニルブチルトリイソプロポキシシランがより好ましく、ビニルブチルトリメトキシシランが特に好ましい。シランカップリング剤の含有量は、上述のようにエチレン-極性モノマー共重合体100質量部に対して0.02~1.0質量部であれば良いが、更に、0.15~1.0質量部が好ましく、特に、0.3~1.0質量部が好ましい。この範囲であれば、より接着性能の耐久性が向上した太陽電池用封止膜とすることができる。[エチレン-極性モノマー共重合体]本発明においてエチレン-極性モノマー共重合体の極性モノマーは、不飽和カルボン酸、その塩、そのエステル、そのアミド、ビニルエステル、一酸化炭素等を例示することができる。より具体的には、アクリル酸、メタクリル酸、フマル酸、イタコン酸、マレイン酸モノメチル、マレイン酸モノエチル、無水マレイン酸、無水イタコン酸等の不飽和カルボン酸、これら不飽和カルボン酸のリチウム、ナトリウム、カリウムなどの1価金属の塩やマグネシウム、カルシウム、亜鉛などの多価金属の塩、アクリル酸メチル、アクリル酸エチル、アクリル酸イソプロピル、アクリル酸イソブチル、アクリル酸n-ブチル、アクリル酸イソオクチル、メタクリル酸メチル、メタクリル酸エチル、メタクリル酸イソブチル、マレイン酸ジメチル等の不飽和カルボン酸エステル、酢酸ビニル、プロピオン酸ビニルのようなビニルエステル、一酸化炭素、二酸化硫黄などの一種又は二種以上などを例示することができる。エチレン-極性モノマー共重合体として、より具体的には、エチレン-アクリル酸共重合体、エチレン-メタクリル酸共重合体のようなエチレン-不飽和カルボン酸共重合体、前記エチレン-不飽和カルボン酸共重合体のカルボキシル基の一部又は全部が上記金属で中和されたアイオノマー、エチレン-アクリル酸メチル共重合体、エチレン-アクリル酸エチル共重合体、エチレン-メタクリル酸メチル共重合体、エチレン-アクリル酸イソブチル共重合体、エチレン-アクリル酸n-ブチル共重合体のようなエチレン-不飽和カルボン酸エステル共重合体、エチレン-アクリル酸イソブチル-メタクリル酸共重合体、エチレン-アクリル酸n-ブチル-メタクリル酸共重合体のようなエチレン-不飽和カルボン酸エステル-不飽和カルボン酸共重合体及びそのカルボキシル基の一部又は全部が上記金属で中和されたアイオノマー、エチレン-酢酸ビニル共重合体のようなエチレン-ビニルエステル共重合体等を代表例として例示することができる。エチレン-極性モノマー共重合体としては、JISK7210で規定されるメルトフローレートが、35g/10分以下、特に3~6g/10分のものを使用するのが好ましい。このようなメルトフローレート有するエチレン-極性モノマー共重合体を用いた太陽電池用封止膜によれば、太陽電池作製時の封止工程における加熱加圧の際に、封止膜が溶融や位置ズレを起こして基板の端部からはみ出でるのを抑制することができる。なお、本発明において、メルトフローレートMFRの値は、JISK7210に従い、190°C、荷重21.18Nの条件に基づいて測定されたものである。エチレン-極性モノマー共重合体としては、エチレン-酢酸ビニル共重合体EVAとも言うが特に好ましい。これにより、安価であり、透明性、柔軟性に優れる太陽電池用封止膜を形成することができる。エチレン-酢酸ビニル共重合体における酢酸ビニルの含有量は、EVAに対して20~35質量、さらに22~30質量、特に24~28質量とするのが好ましい。EVAの酢酸ビニル単位の含有量が低い程、得られる封止膜が硬くなる傾向がある。酢酸ビニルの含有量が20質量未満では、高温で架橋硬化させる場合に、得られる封止膜の透明性が充分でない恐れがある。また、35質量を超えると封止膜の硬さが不十分となる場合があり、更にカルボン酸、アルコール、アミン等が発生し封止膜と保護部材等との界面で発泡が生じ易くなる恐れがある。本発明の太陽電池封止膜は、エチレン-極性モノマー共重合体に加えて、さらにポリビニルアセタール系樹脂例えば、ポリビニルホルマール、ポリビニルブチラールPVB樹脂、変性PVB、塩化ビニル樹脂を副次的に使用しても良い。その場合、特にPVBが好ましい。[有機過酸化物]有機過酸化物は、架橋剤としてエチレン-極性モノマー共重合体の架橋構造を形成することができ、接着力、透明性、耐湿性、耐貫通性が改善された太陽電池用封止膜を得ることができる。本発明において、有機過酸化物としては、100°C以上の温度で分解してラジカルを発生するものであれば、どのようなものでも使用することができる。有機過酸化物は、一般に、成膜温度、組成物の調整条件、硬化温度、被着体の耐熱性、貯蔵安定性を考慮して選択される。特に、半減期10時間の分解温度が70°C以上のものが好ましい。前記有機過酸化物としては、樹脂の加工温度貯蔵安定性の観点から例えば、2,5-ジメチルヘキサン、2,5-ジハイドロパーオキサイド、2,5-ジメチル-2,5-ジtert-ブチルパーオキシヘキサン、3-ジ-tert-ブチルパーオキサイド、tert-ジクミルパーオキサイド、2,5-ジメチル-2,5-ジ2-エチルヘキサノイルパーオキシヘキサン、2,5-ジメチル-2,5-ジtert-ブチルパーオキシヘキサン、2,5-ジメチル-2,5-ジtert-ブチルパーオキシヘキシン、ジクミルパーオキサイド、tert-ブチルクミルパーオキサイド、α,α’-ビスtert-ブチルパーオキシイソプロピルベンゼン、tert-ブチルパーオキシ-2-エチルヘキシルモノカーボネート、αα’-ビスtert-ブチルパーオキシジイソプロピルベンゼン、n-ブチル-4,4-ビスtert-ブチルパーオキシブタン、2,2-ビスtert-ブチルパーオキシブタン、1,1-ビスtert-ブチルパーオキシシクロヘキサン、1,1-ビスtert-ブチルパーオキシ3,3,5-トリメチルシクロヘキサン、tert-ブチルパーオキシベンゾエート;ベンゾイルパーオキサイド、1,1-ジtert-ヘキシルパーオキシ-3,3,5-トリメチルシクロヘキサンなどが挙げられる。有機過酸化物として、特に好ましくは、2,5-ジメチル-2,5-ジ2-エチルヘキサノイルパーオキシヘキサン、tert-ブチルパーオキシ-2-エチルヘキシルモノカーボネート、1,1-ジtert-ヘキシルパーオキシ-3,3,5-トリメチルシクロヘキサンが挙げられる。有機過酸化物の含有量は、エチレン-極性モノマー共重合体100質量部に対して、好ましくは0.1~5質量部、より好ましくは0.2~1.8質量部であり、更に好ましくは0.5~1.5質量部である。[架橋助剤]本発明の太陽電池用封止膜は、必要に応じて、さらに架橋助剤を含んでいてもよい。前記架橋助剤は、エチレン-極性モノマー共重合体のゲル分率を向上させ、封止膜の接着性及び耐久性を向上させることができる。前記架橋助剤の含有量は、エチレン-極性モノマー共重合体100質量部に対して、一般に10質量部以下、好ましくは0.1~5質量部で使用される。これにより、接着性に優れる封止膜が得られる。前記架橋助剤官能基としてラジカル重合性基を有する化合物としては、トリアリルシアヌレート、トリアリルイソシアヌレート等の3官能の架橋助剤の他、メタアクリルエステル例、NKエステル等の単官能又は2官能の架橋助剤等を挙げることができる。なかでも、トリアリルシアヌレートおよびトリアリルイソシアヌレートが好ましく、特にトリアリルイソシアヌレートが好ましい。[その他]本発明の封止膜は、膜の種々の物性機械的強度、接着性、透明性等の光学的特性、耐熱性、耐光性、架橋速度等の改良あるいは調整、特に機械的強度の改良のため、必要に応じて、可塑剤、アクリロキシ基含有化合物、メタクリロキシ基含有化合物及び/又はエポキシ基含有化合物などの各種添加剤をさらに含んでいてもよい。前記可塑剤としては、特に限定されるものではないが、一般に多塩基酸のエステル、多価アルコールのエステルが使用される。その例としては、ジオクチルフタレート、ジヘキシルアジペート、トリエチレングリコール-ジ-2-エチルブチレート、ブチルセバケート、テトラエチレングリコールジヘプタノエート、トリエチレングリコールジペラルゴネートを挙げることができる。可塑剤は一種用いてもよく、二種以上組み合わせて使用しても良い。可塑剤の含有量は、エチレン-極性モノマー共重合体100質量部に対して5質量部以下の範囲が好ましい。前記アクリロキシ基含有化合物及び前記メタクリロキシ基含有化合物としては、一般にアクリル酸あるいはメタクリル酸誘導体であり、例えばアクリル酸あるいはメタクリル酸のエステルやアミドを挙げることができる。エステル残基の例としては、メチル、エチル、ドデシル、ステアリル、ラウリル等の直鎖状のアルキル基、シクロヘキシル基、テトラヒドルフルフリル基、アミノエチル基、2-ヒドロキシエチル基、3-ヒドロキシプロピル基、3-クロロ-2-ヒドロキシプオピル基を挙げることができる。アミドの例としては、ジアセトンアクリルアミドを挙げることができる。また、エチレングリコール、トリエチレングリコール、ポリプロピレングリコール、ポリエチレングリコール、トリメチロールプロパン、ペンタエリスリトール等の多価アルコールとアクリル酸あるいはメタクリル酸のエステルも挙げることができる。前記エポキシ含有化合物としては、トリグリシジルトリス2-ヒドロキシエチルイソシアヌレート、ネオペンチルグリコールジグリシジルエーテル、1,6-ヘキサンジオールジグリシジルエーテル、アリルグリシジルエーテル、2-エチルヘキシルグリシジルエーテル、フェニルグリシジルエーテル、フェノールエチレンオキシ5グリシジルエーテル、p-t-ブチルフェニルグリシジルエーテル、アジピン酸ジグリシジルエステル、フタル酸ジグリシジルエステル、グリシジルメタクリレート、ブチルグリシジルエーテルを挙げることができる。前記アクリロキシ基含有化合物、前記メタクリロキシ基含有化合物、または前記エポキシ基含有化合物は、それぞれエチレン-極性モノマー共重合体100質量部に対してそれぞれ一般に0.5~5.0質量部、特に1.0~4.0質量部含まれていることが好ましい。さらに、本発明の太陽電池用封止膜は、紫外線吸収剤、光安定剤、及び/又は老化防止剤を含んでいてもよい。紫外線吸収剤を含有させることにより、照射された光などの影響によってエチレン-極性モノマー共重合体が劣化し、太陽電池用封止膜が黄変するのを抑制することができる。前記紫外線吸収剤としては、特に制限されないが、2-ヒドロキシ-4-メトキシベンゾフェノン、2-ヒドロキシ-4-n-ドデシロキシベンゾフェノン、2,4-ジヒドロキシベンゾフェノン、2,2’-ジヒドロキシ-4-メトキシベンゾフェノン、2-ヒドロキシ-4-n-オクトキシベンゾフェノン等のベンゾフェノン系紫外線吸収剤が好ましく挙げられる。なお、上記ベンゾフェノン系紫外線吸収剤の配合量は、エチレン-極性モノマー共重合体100質量部に対して0.01~5質量部であることが好ましい。光安定剤を含有させることによっても、照射された光などの影響によってエチレン-極性モノマー共重合体が劣化し、太陽電池用封止膜が黄変するのを抑制することができる。前記光安定剤としてはヒンダードアミン系と呼ばれる光安定剤を用いることが好ましく、例えば、LA-52、LA-57、LA-62、LA-63LA-63p、LA-67、LA-68いずれもADEKA社製、Tinuvin744、Tinuvin770、Tinuvin765、Tinuvin144、Tinuvin622LD、CHIMASSORB944LDいずれもチバスペシャリティケミカルズ社製、UV-3034B.F.グッドリッチ社製等を挙げることができる。なお、上記光安定剤は、単独で使用しても、2種以上組み合わせて用いてもよく、その配合量は、エチレン-極性モノマー共重合体100質量部に対して0.01~5質量部であることが好ましい。前記老化防止剤としては、例えばN,N’-ヘキサン-1,6-ジイルビス3-3,5-ジ-tert-ブチル-4-ヒドロキシフェニルプロピオナミド等のヒンダードフェノール系酸化防止剤、リン系熱安定剤、ラクトン系熱安定剤、ビタミンE系熱安定剤、イオウ系熱安定剤等が挙げられる。上述した本発明の太陽電池用封止膜を形成するには、公知の方法に準じて行えばよい。例えば、上記の各材料をスーパーミキサー高速流動混合機、ロールミル等を用いて公知の方法で混合した組成物を通常の押出成形、又はカレンダ成形カレンダリング等により成形してシート状物を得る方法により製造することができる。また、前記組成物を溶剤に溶解させ、この溶液を適当な塗布機コーターで適当な支持体上に塗布、乾燥して塗膜を形成することによりシート状物を得ることもできる。尚、製膜時の加熱温度は、架橋剤が反応しない或いはほとんど反応しない温度とすることが好ましい。例えば、50~90°C、特に40~80°Cとするのが好ましい。太陽電池用封止膜の厚さは、特に制限されないが、50μm~2mmの範囲であればよい。[太陽電池]本発明の太陽電池の構造は、本発明の太陽電池用封止膜を用いていれば、特に制限されない。例えば、表面側透明保護部材と裏面側保護部材との間に、本発明の太陽電池用封止膜を介在させて架橋一体化させることにより太陽電池用セルを封止させた構造などが挙げられる。なお、本発明において、太陽電池セルの光が照射される側受光面側を表面側と称し、太陽電池セルの受光面とは反対面側を裏面側と称する。前記太陽電池において、太陽電池用セルを十分に封止するには、例えば、図1に示すように表面側透明保護部材11、表面側封止膜13A、太陽電池用セル14、裏面側封止膜13B及び裏面側保護部材12を積層し、加熱加圧など常法に従って、封止膜を架橋硬化させればよい。前記加熱加圧するには、例えば、前記積層体を、真空ラミネーターで温度135~180°C、さらに140~180°C、特に155~180°C、脱気時間0.1~5分、プレス圧力0.1~1.5kg/cm2、プレス時間5~15分で加熱圧着すればよい。この加熱加圧時に、表面側封止膜13Aおよび裏面側封止膜13Bに含まれるエチレン-極性モノマー共重合体を架橋させることにより、表面側封止膜13Aおよび裏面側封止膜13Bを介して、表面側透明保護部材11、裏面側透明部材12、および太陽電池用セル14を一体化させて、太陽電池用セル14を封止することができる。なお、本発明の太陽電池用封止膜は、図1に示したような単結晶又は多結晶のシリコン結晶系の太陽電池セルを用いた太陽電池だけでなく、薄膜シリコン系、薄膜アモルファスシリコン系太陽電池、セレン化銅インジウムCIS系太陽電池等の薄膜太陽電池の封止膜にも使用することもできる。この場合は、例えば、ガラス基板、ポリイミド基板、フッ素樹脂系透明基板等の表面側透明保護部材の表面上に化学気相蒸着法等により形成された薄膜太陽電池素子層上に、本発明の太陽電池用封止膜、裏面側保護部材を積層し、接着一体化させた構造、裏面側保護部材の表面上に形成された太陽電池素子上に、本発明の太陽電池用封止膜、表面側透明保護部材を積層し、接着一体化させた構造、又は表面側透明保護部材、表面側封止膜、薄膜太陽電池素子、裏面側封止膜、及び裏面側保護部材をこの順で積層し、接着一体化させた構造等が挙げられる。本発明の太陽電池用封止膜は、高温高湿環境下における接着性能が長期間保持される耐久性が向上され、太陽電池製造時に高い架橋速度を示し、且つブリスターの発生が抑制されているので、高温高湿環境下における耐久性が高く、且つ生産効率が高く、ブリスターの発生により生じる外観不良が低減された太陽電池を得ることができる。本発明の太陽電池に使用される表面側透明保護部材11は、通常珪酸塩ガラスなどのガラス基板であるのがよい。ガラス基板の厚さは、0.1~10mmが一般的であり、0.3~5mmが好ましい。ガラス基板は、一般に、化学的に、或いは熱的に強化させたものであってもよい。本発明で使用される裏面側保護部材12は、ポリエチレンテレフタレートPETなどのプラスチックフィルムであるが、耐熱性、耐湿熱性を考慮してフッ化ポリエチレンフィルム、特にフッ化ポリエチレンフィルム/Al/フッ化ポリエチレンフィルムをこの順で積層させたフィルムが好ましい。特にPETなどのプラスチックフィルムは太陽電池用封止膜との接着性が低いことから、本願発明の太陽電池用封止膜はPETなどのプラスチックフィルムを裏面側保護部材として有する太陽電池に用いられるのが好ましい。なお、本発明の太陽電池薄膜太陽電池を含むは、上述した通り、表面側及び/又は裏面側に用いられる封止膜に特徴を有する。したがって、表面側透明保護部材、裏面側保護部材、および太陽電池用セルなどの前記封止膜以外の部材については、従来公知の太陽電池と同様の構成を有していればよく、特に制限されない。以下、本発明を実施例により説明する。実施例1表1に示す配合で各材料をロールミルに供給し、70°Cで、混練して太陽電池用封止膜組成物を調製した。前記太陽電池用封止膜組成物を、70°Cで、カレンダ成形し、放冷後、太陽電池用封止膜厚さ0.6mmを作製した。実施例2~14、比較例1~21材料および配合を、それぞれ表1~3に示す通りにした以外は、実施例1と同様にして太陽電池用封止膜組成物を調製し、これを用いて太陽電池用封止膜を作製した。評価方法1架橋速度上記で作成した各太陽電池用封止膜をオーブンにて、155°Cで架橋反応を行い、一定時間毎に約1g精秤し、ソックスレー抽出器を用いて熱キシレンで6時間抽出処理した後、生じたゲル成分を80°Cで12時間以上乾燥して秤量した。封止膜に対するゲル成分の質量を算出し、その数値が80に達する架橋時間を架橋速度とした。架橋時間の判定基準は10分以下が合格とした。2ガラス接着力i初期のガラス接着力接着力は180°ピール試験JISK6584、1994年により評価した。180°ピール試験は、具体的には、下記手順に従って図2に示すように行った。ガラス基板21フロートガラス:厚さ3mm、上記各太陽電池用封止膜23を積層し、得られた積層体を真空ラミネーターで真空脱気し、100°Cの温度で10分間予備圧着した後、さらにオーブンに入れ、温度155°Cの条件で45分間架橋させた。これを、23°C、50RH雰囲気下で、積層体を24時間放置した後、ガラス基板21と太陽電池用封止膜23との間の一部を剥離して、太陽電池用封止膜23を180°折り返して引張試験機島津製作所社製、オートグラフを用いて引っ張り速度100mm/分時の引き剥がし力をガラス接着力[N/cm]として測定した。ii湿熱処理後のガラス接着力上記で作製した積層体を温度85°C、湿度85RHの湿熱オーブン内で、5000時間放置した後、iの場合と同様にガラス接着力[N/cm]を測定した。3ブリスター性ガス発生による膨れガラス基板、上記各太陽電池用封止膜、太陽電池セル、同太陽電池封止膜、ガスバリア層テドラーフッ化ポリエチレンフィルムデュポン社製/アルミ箔/テドラーをこの順で積層し、得られた積層体を真空ラミネーターで真空脱気し、155°Cのオーブンに静置し、ガス発生による膨れが発生するまでの時間を測定した。ブリスター性の判定基準は45分以上が合格とした。4ブリードアウト上記2における、温度85°C、湿度85RHの環境下で5000時間放置したサンプルについて、ブリードアウトが認められない場合を○とし、認められた場合を×とした。評価結果上記各評価の結果を表1~3に示す。実施例1~14において、式Iのシランカップリング剤シランカップリング剤1又は2を、EVA100質量部に対し、0.03~1.0質量部配合した太陽電池用封止膜は、高い架橋速度を示した。また、架橋剤の有機過酸化物を多量に入れなくても良いため、ブリスターの発生が抑制されていた。更に、湿熱処理後の接着力が高く、接着性能が十分に維持されていた。比較例1~4では式Iのシランカップリング剤を、EVA100質量部に対し、0.01質量部配合した場合は、接着性能が十分に維持されておらず、1.0質量部配合した場合はブリードアウトが認められた。一方、比較例5~15において、式I以外のシランカップリング剤の内、メタクリロキシ基を反応性官能基として有するシランカップリング剤を用いた場合、架橋速度が低く、湿熱処理後の接着力が低下し、接着性能が十分に維持されていなかった。架橋速度を上げるため、有機過酸化物を多く配合した比較例10及び11では、ブリスター性も悪化した。また、比較例16~21において、式I以外のシランカップリング剤の内、式Iにおいて、nが0のシランカップリング剤を用いた場合、湿熱処理後の接着力が低下し、接着性能が十分に維持されていなかった。最も分子量が小さいシランカップリング剤6を用いた比較例16及び17では、ブリードアウトも生じた。以上により、本発明によって、高温、高湿環境下において接着性能が長期間保持される耐久性を有し、且つ高き架橋速度を有する太陽電池用封止膜が得られることが示された。なお、本発明は上記の実施の形態の構成及び実施例に限定されるものではなく、発明の要旨の範囲内で種々変形が可能である。"